(57)【要約】【課題】一次酸化防止剤と二次酸化防止剤とを含有し、アクリル系熱伝導性シート用に特に適した光硬化性アクリル系熱伝導組成物であって、熱と酸素とによる柔軟性の低下を防止したアクリル系熱伝導性シートを形成することを可能にする光硬化性アクリル系熱伝導組成物を提供する。【解決手段】アクリル系熱伝導性シート用に適した光硬化性アクリル系熱伝導組成物は、（メタ）アクリル酸エステルモノマーと、（メタ）アクリル酸エステルモノマー１００質量部に対し、熱伝導性フィラ３００〜２０００質量部と、光ラジカル重合開始剤０．５〜７．０質量部と、一次酸化防止剤０．５〜４．０質量部と、二次酸化防止剤０．５〜８．０質量部と、熱劣化防止剤０．１〜４．０質量部とを含有する。【選択図】なし【特許請求の範囲】
【請求項１】
アクリル系熱伝導性シート用に適した光硬化性アクリル系熱伝導組成物であって、（メタ）アクリル酸エステルモノマーと、（メタ）アクリル酸エステルモノマー１００質量部に対し、熱伝導性フィラ３００〜２０００質量部と、光ラジカル重合開始剤０．５〜７．０質量部と、一次酸化防止剤０．５〜４．０質量部と、二次酸化防止剤０．５〜８．０質量部と、熱劣化防止剤０．１〜４．０質量部とを含有することを特徴とする光硬化性アクリル系熱伝導組成物。
【請求項２】
熱劣化防止剤が、１，１‐ビス（２‐ヒドロキシ‐３‐ｔｅｒｔ‐アルキル−５−アルキルフェニル）アルカンのアクリル酸モノエステルである請求項１記載の光硬化性アクリル系熱伝導組成物。
【請求項３】
熱劣化防止剤が、１，１‐ビス（２‐ヒドロキシ‐３，５‐ジ‐ｔｅｒｔ‐アルキルフェニル）アルカンのアクリル酸モノエステルである請求項１記載の光硬化性アクリル系熱伝導組成物。
【請求項４】
熱劣化防止剤が、１，１‐ビス（２‐ヒドロキシ‐３，５‐ジ‐ｔｅｒｔ‐ペンチルフェニル）エチルのアクリル酸モノエステルである請求項１記載の光硬化性アクリル系熱伝導組成物。
【請求項５】
一次酸化防止剤がフェノール系酸化防止剤であり、二次酸化防止剤がリン系酸化防止剤である請求項１〜４のいずれかに記載の光硬化性アクリル系熱伝導組成物。
【請求項６】
一次酸化防止剤がｎ‐オクタデシル‐３‐（４′‐ヒドロキシ‐３′，５′‐ジ‐ｔブチルフェニル）ブタンであり、二次酸化防止剤が、４‐［３‐［（２，４，８，１０‐テトラ‐ｔｅｒｔ‐ブチルジベンゾ［ｄ，ｆ］［１，３，２］ジオキサホスフェピン）‐６‐イルオキシ］プロピル］‐２‐メチル‐６‐ｔｅｒｔ‐ブチルフェノールである請求項１〜５のいずれかに記載の光硬化性アクリル系熱伝導組成物。
【請求項７】
一次酸化防止剤１００質量部に対する、二次酸化防止剤の配合量が５０〜２７０質量部であり、熱劣化防止剤の配合量が１０〜１３質量部である請求項１〜６のいずれかに記載の光硬化性アクリル系熱伝導組成物。
【請求項８】
（メタ）アクリル酸エステルモノマーが、２‐エチルヘキシルアクリレート又はラウリルアクリレートである請求項１〜７のいずれかに記載の光硬化性アクリル系熱伝導組成物。
【請求項９】
光ラジカル重合開始剤が、ビス（２，４，６‐トリメチルベンゾイル）‐フェニルフォスフィンオキサイドである請求項１〜８のいずれかに記載の光硬化性アクリル系熱伝導組成物。
【請求項１０】
熱伝導性フィラが、水酸化アルミニウム、アルミナ又は酸化マグネシウムである請求項１〜９のいずれかに記載の光硬化性アクリル系熱伝導組成物。
【請求項１１】
請求項１〜１０のいずれかに記載の光硬化性アクリル系熱伝導組成物のシート状光硬化物からなることを特徴とするアクリル系熱伝導性シート。
【請求項１２】
熱伝導性フィラを含有する光硬化性アクリル系熱伝導組成物を、シート状に成形し、紫外線を照射して光重合させることによりアクリル系熱伝導性シートを製造する方法において、
該光硬化性アクリル系熱伝導組成物として、（メタ）アクリル酸エステルモノマーと、（メタ）アクリル酸エステルモノマー１００質量部に対し、熱伝導性フィラ３００〜２０００質量部と、光ラジカル重合開始剤０．５〜７．０質量部と、一次酸化防止剤０．５〜４．０質量部と、二次酸化防止剤０．５〜８．０質量部と、熱劣化防止剤０．１〜４．０質量部とを含有するものを使用することを特徴とする製造方法。
【発明の詳細な説明】
【技術分野】
【０００１】
本発明は、光硬化性アクリル系熱伝導組成物、それから得られるアクリル系熱伝導性シート及びその製造方法に関する。
【背景技術】
【０００２】
駆動の際に発熱を伴うＩＣチップなどの電気素子を、ヒートシンク等の放熱部材に密着させるために熱伝導性シートが広く使用されている。このような熱伝導性シートとしては、光硬化性のシリコーン系化合物やアクリル系化合物等の光硬化性化合物と光重合開始剤とを含有する光硬化性バインダ組成物に、アルミナ微粒子等の熱伝導性フィラ等を分散させた光硬化性熱伝導組成物をシート化し、光硬化させたものが使用されている（特許文献１，２）。
【先行技術文献】
【特許文献】
【０００３】
【特許文献１】特開２００４−０９０５１６号公報
【特許文献２】特開２００４−３１５６６３号公報
【発明の概要】
【発明が解決しようとする課題】
【０００４】
しかしながら、光硬化性バインダ組成物の主たる硬化成分としてシリコーン系化合物を使用したシリコーン系熱伝導性シートの場合、光硬化後のシリコーン系樹脂自体の耐熱性や耐酸素劣化性は良好なものの、材料コストが高く、しかもシート表面から、熱分解により絶縁性のシリカを生じさせる３〜５量体の環状シロキサンのガスが放出される場合があり、電子機器の接点障害を引き起こすという欠点がある。
【０００５】
一方、光硬化性バインダ組成物の主たる硬化成分として、シリコーン系化合物よりも材料コストメリットのあるアクリル系化合物を使用したアクリル系熱伝導性シートの場合、低分子シロキサンガスの放出は当然に生じないために、接点障害の発生は抑制されるものの、シリコーン系熱伝導性シートに比べ、耐熱性が劣り、光硬化後のアクリル系樹脂が活性酸素のために生じたパーオキシラジカルやハイドロパーオキサイドにより酸化劣化し、それに伴い熱伝導性シートの柔軟性が失われ、その熱伝導性特性が低下するという問題がある。
【０００６】
このため、光硬化性アクリル系熱伝導組成物に、パーオキシラジカルを補足する、いわゆる一次酸化防止剤と、ヒドロパーオキサイドを分解する、いわゆる二次酸化防止剤とを添加することにより、パーオキシラジカルやハイドロパーオキサイドによるアクリル系熱伝導性シートの酸化劣化を防止することが試みられている。しかし、過剰に添加すると、光硬化性アクリル系熱伝導組成物中の光硬化性バインダ組成物の紫外線照射による光ラジカル重合硬化反応の際に、光重合開始剤を失活させてしまうため、アクリル系熱伝導性シートの酸化劣化をある程度抑制できるものの、アクリル系熱伝導性シートを高熱環境下で使用した場合に生ずるアクリル系樹脂の熱と酸素との作用による熱劣化については、十分に抑制できたとは言えず、アクリル系熱伝導性シートの柔軟性が低下してしまうという問題がある。
【０００７】
本発明の目的は、以上の従来の問題点を解決しようとするものであり、一次酸化防止剤と二次酸化防止剤とを含有し、アクリル系熱伝導性シート用に特に適した光硬化性アクリル系熱伝導組成物であって、熱と酸素とによる柔軟性の低下を防止したアクリル系熱伝導性シートを形成することを可能にする光硬化性アクリル系熱伝導組成物、並びにそれから得られるアクリル系熱伝導性シート及びその製造方法を提供することである。
【課題を解決するための手段】
【０００８】
本発明者は、光硬化性アクリル系熱伝導組成物に、一次酸化防止剤と二次酸化防止剤とに加えて、一般に光重合後のポリマーの熱劣化をポリマーラジカルの捕捉により防止する熱劣化防止剤であって、光重合前の光硬化性バインダ組成物には配合されることのなかった熱劣化防止剤を、所定割合で配合することにより、上述の目的を達成できることを見出し、本発明を完成させるに至った。
【０００９】
即ち、本発明は、アクリル系熱伝導性シート用に適した光硬化性アクリル系熱伝導組成物であって、（メタ）アクリル酸エステルモノマーと、（メタ）アクリル酸エステルモノマー１００質量部に対し、熱伝導性フィラ３００〜２０００質量部と、光ラジカル重合開始剤０．５〜７．０質量部と、一次酸化防止剤０．５〜４．０質量部と、二次酸化防止剤０．５〜８．０質量部と、熱劣化防止剤０．１〜４．０質量部とを含有することを特徴とする光硬化性アクリル系熱伝導組成物を提供する。
【００１０】
また、本発明は、この光硬化性アクリル系熱伝導組成物のシート状光硬化物からなることを特徴とするアクリル系熱伝導性シートを提供する。
【００１１】
更に、本発明は、熱伝導性フィラを含有する光硬化性アクリル系熱伝導組成物を、シート状に成形し、紫外線を照射して光重合させることによりアクリル系熱伝導性シートを製造する方法において、
該光硬化性アクリル系熱伝導組成物として、（メタ）アクリル酸エステルモノマーと、（メタ）アクリル酸エステルモノマー１００質量部に対し、熱伝導性フィラ３００〜２０００質量部と、光ラジカル重合開始剤０．５〜７．０質量部と、一次酸化防止剤０．５〜４．０質量部と、二次酸化防止剤０．５〜８．０質量部と、熱劣化防止剤０．１〜４．０質量部とを含有するものを使用することを特徴とする製造方法を提供する。
【発明の効果】
【００１２】
アクリル系熱伝導性シートに適した本発明の光硬化性アクリル系熱伝導組成物は、（メタ）アクリル酸エステルモノマーと、熱伝導性フィラと、光ラジカル重合開始剤と、一次酸化防止剤と、二次酸化防止剤と、更にポリマーラジカル捕捉性の熱劣化防止剤とを、特定割合で含有する。この光硬化性アクリル系熱伝導組成物は、光重合前に既に熱劣化防止剤を含有している。従って、この光硬化性アクリル系熱伝導組成物の光重合反応が阻害されることが予想されるところ、予想外にも紫外線の照射による光重合反応が大きく阻害されることはなく、しかも、光重合後のアクリル系熱伝導性シート中には熱劣化防止作用が保持されている熱劣化防止剤が含有されている。よって、本発明の光硬化性アクリル系熱伝導組成物によれば、一次酸化防止剤と二次酸化防止剤とにより酸化劣化が防止され、しかも熱と酸素とによる熱劣化も防止されたアクリル系熱伝導性シートを提供できる。
【発明を実施するための形態】
【００１３】
＜光硬化性アクリル系熱伝導組成物＞
本発明は、アクリル系熱伝導性シート用に適した光硬化性アクリル系熱伝導組成物である。この光硬化性アクリル系熱伝導組成物は、（メタ）アクリル酸エステルモノマーと、熱伝導性フィラと、光ラジカル重合開始剤と、一次酸化防止剤と、二次酸化防止剤と、熱劣化防止剤とを、特定割合で含有する。
【００１４】
（（メタ）アクリル酸エステルモノマー）
（メタ）アクリル酸エステルモノマーとしては、公知の単官能（メタ）アクリレート（ここで、（メタ）アクリレートにはアクリレートとメタクリレートとが包含される）、二官能以上の多官能（メタ）アクリレートを使用することができる。本発明においては、接着剤を熱硬化性とするために、アクリル系モノマーの少なくとも一部に多官能（メタ）アクリレートを使用することが好ましい。
【００１５】
単官能（メタ）アクリレートとしては、メチル（メタ）アクリレート、エチル（メタ）アクリレート、ｎ−プロピル（メタ）アクリレート、ｉ−プロピル（メタ）アクリレート、ｎ−ブチル（メタ）アクリレート、ｉ−ブチル（メタ）アクリレート、ｔ−ブチル（メタ）アクリレート、２−メチルブチル（メタ）アクリレート、ｎ−ペンチル（メタ）アクリレート、ｎ−ヘキシル（メタ）アクリレート、ｎ−ヘプチル（メタ）アクリレート、２−メチルヘキシル（メタ）アクリレート、２−エチルヘキシル（メタ）アクリレート、２−ブチルヘキシル（メタ）アクリレート、イソオクチル（メタ）アクリレート、イソペンチル（メタ）アクリレート、イソノニル（メタ）アクリレート、イソデシル（メタ）アクリレート、イソボルニル（メタ）アクリレート、シクロヘキシル（メタ）アクリレート、ベンジル（メタ）アクリレート、フェノキシ（メタ）アクリレート、ｎ−ノニル（メタ）アクリレート、ｎ−デシル（メタ）アクリレート、ラウリル（メタ）アクリレート、ヘキサデシル（メタ）アクリレート、ステアリル（メタ）アクリレート、モルホリン−４−イル（メタ）アクリレート等が挙げられる。二官能（メタ）アクリレートとしては、ビスフェノールＦ―ＥＯ変性ジ（メタ）アクリレート、ビスフェノールＡ―ＥＯ変性ジ（メタ）アクリレート、ポリプロピレングリコールジ（メタ）アクリレート、ポリエチレングリコール（メタ）アクリレート、トリシクロデカンジメチロールジ（メタ）アクリレート、ジシクロペンタジエン（メタ）アクリレート等が挙げられる。三官能（メタ）アクリレートとしては、トリメチロールプロパントリ（メタ）アクリレート、トリメチロールプロパンＰＯ変性（メタ）アクリレート、イソシアヌル酸ＥＯ変性トリ（メタ）アクリレート等が挙げられる。四官能以上の（メタ）アクリレートとしては、ジペンタエリスリトールペンタ（メタ）アクリレート、ペンタエリスリトールヘキサ（メタ）アクリレート、ペンタエリスリトールテトラ（メタ）アクリレート、ジトリメチロールプロパンテトラアクリレート等が挙げられる。その他に、多官能ウレタン（メタ）アクリレートも使用することができる。具体的には、Ｍ１１００、Ｍ１２００、Ｍ１２１０、Ｍ１６００（以上、東亜合成（株））、ＡＨ−６００、ＡＴ−６００（以上、共栄社化学（株））等が挙げられる。
【００１６】
特に好ましい（メタ）アクリル酸エステルモノマーとして、アクリル系熱伝導性シートに好ましい柔軟性を付与する点から２‐エチルヘキシルアクリレート又はラウリルアクリレートを挙げることができる。
【００１７】
（熱劣化防止剤）
熱劣化防止剤は、光硬化性アクリル系熱伝導組成物の熱と酸素による熱劣化を防止するものである。熱劣化防止剤は、通常、熱と酸素との作用により生じたポリマーラジカルを捕捉し、安定なラジカル化合物として保持するものである。
【００１８】
本発明においては、熱劣化防止剤として、以下の式（１）の１，１‐ビス（２‐ヒドロキシ‐３，５‐ジ−ｔｅｒｔ‐アルキル−５−アルキルフェニル）アルカンのアクリル酸モノエステルを好ましく使用することができる。
【００１９】
【化１】
2014227460.tif 000002
【００２０】
ここで、フェニル基の３位に結合するＲ１は、炭素数４〜６の第３級アルキル基であり、具体的には、第３級ブチル基、第３級ペンチル基、第３級ヘキシル基を好ましく挙げることができる。中でも、第３級ブチル基、第３級ペンチル基が特に好ましい。
【００２１】
また、フェニル基の５位に結合するＲ２は、炭素数１〜５のアルキル基、炭素数３〜５の第２級アルキル基、炭素数４〜５の第３級アルキル基を挙げることができる。具体的には、メチル基、エチル基、プロピル基、イソプロピル基、ブチル基、イソブチル基、第２級ブチル基、第３級ブチル基、ぺンチル基、イソペンチル基、第２級ペンチル基、第３級ペンチル基、ヘキシル基、イソヘキシル基、第２級ヘキシル基、第３級ヘキシル基等を挙げることができる。中でも、メチル基、第３級ブチル基、第３級ペンチル基が好ましい。
【００２２】
二つのフェニル残基が結合するＲは、２価の炭化水素基であり、好ましくは-(ＣＨ２)ｎ-基（ｎは１〜２の整数である）、-(ＣＨ(ＣＨ３))ｎ-基（ｎは１〜２の整数である）である。中でも、-(ＣＨ(ＣＨ３))-基が好ましい。
【００２３】
従って、熱劣化防止剤の好ましい具体例としては、１，１‐ビス（２‐ヒドロキシ‐３，５‐ジ‐ｔｅｒｔ‐アルキルフェニル）アルカンのアクリル酸モノエステル、特に好ましい具体例としては、１，１‐ビス（２‐ヒドロキシ‐３，５‐ジ‐ｔｅｒｔ‐ペンチルフェニル）メタンのアクリル酸モノエステル（Ｓｕｍｉｌｉｚｅｒ  ＧＳ、住友化学（株））を挙げることができる。
【００２４】
熱劣化防止剤の光硬化性アクリル系熱伝導組成物中の含有量は、熱劣化防止剤の適正な添加効果を実現し且つ硬化が阻害されないようにする観点から、（メタ）アクリル酸エステルモノマー１００質量部に対し、０．１〜４．０質量部、好ましくは０．２〜３．０質量部である。
【００２５】
また、後述する一次防止剤１００質量部に対する熱劣化防止剤の配合量は、劣化防止剤の適正な添加効果を実現し且つ硬化阻害が生じないようにする観点から、好ましくは１０〜１３０質量部、より好ましくは２０〜１００質量部である。
【００２６】
（一次酸化防止剤）
一次酸化防止剤は、パーオキシラジカルを捕捉して樹脂の酸化劣化を防止するためのものであり、従来公知の一次酸化防止剤を適用することができ、好ましくはフェノール系酸化防止剤を使用することができる。フェノール系酸化防止剤としては、ヘキサメチレンビス〔（３，５−ジ−ｔｅｒｔ−ブチル−４−ヒドロキシフェニル）プロピオン酸アミド〕、４，４′−チオビス（６−ｔｅｒｔ−ブチル−ｍ−クレゾール）、２，２′−メチレンビス（４−メチル−６−ｔｅｒｔ−ブチルフェノール）、２，２′−メチレンビス（４−エチル−６−ｔｅｒｔ−ブチルフェノール）、ビス〔３，３−ビス（４−ヒドロキシ−３−ｔｅｒｔ−ブチルフェニル）ブチリックアシッド〕グリコールエステル、２，２′−エチリデンビス（４，６−ジ−ｔｅｒｔ−ブチルフェノール）、２，２′−エチリデンビス（４−ｓｅｃ−ブチル−６−ｔｅｒｔ−ブチルフェノール）、１，１，３−トリス（２−メチル−４−ヒドロキシ−５−ｔｅｒｔ−ブチルフェニル）ブタン、ビス〔２−ｔｅｒｔ−ブチル−４−メチル−６−（２−ヒドロキシ−３−ｔｅｒｔ−ブチル−５−メチルベンジル）フェニル〕テレフタレート、１，３，５−トリス（３，５−ジ−ｔｅｒｔ−ブチル−４−ヒドロキシベンジル）−２，４，６−トリメチルベンゼン、１，３，５−トリス〔（３，５−ジ−ｔｅｒｔ−ブチル−４−ヒドロキシフェニル）プロピオニルオキシエチル〕イソシアヌレート、テトラキス〔メチレン−３−（３，５−ジ−ｔｅｒｔ−ブチル−４−ヒドロキシフェニル）プロピオネート〕メタン、２−ｔｅｒｔ−ブチル−４−メチル−６−（２−アクリロイルオキシ−３−ｔｅｒｔ−ブチル−５−メチルベンジル）フェノール、３，９−ビス〔１，１−ジメチル−２−｛（３−ｔｅｒｔ−ブチル−４−ヒドロキシ−５−メチルフェニル）プロピオニルオキシ｝エチル〕−２，４，８，１０−テトラオキサスピロ〔５.５〕ウンデカン、トリエチレングリコールビス〔（３−ｔｅｒｔ−ブチル−４−ヒドロキシ−５−メチルフェニル）プロピオネート〕、ｎ‐オクタデシル‐３‐（４′−ヒドロキシ−３′，５′−ジ−ｔｅｒｔ−ブチルフェニル）ブタン等が挙げられる。中でも、ｎ−オクタデシル−３−（４′−ヒドロキシ−３′，５′−ジ−ｔｅｒｔ−ブチルフェニル）ブタンを好ましく挙げることができる。
【００２７】
一次酸化防止剤の光硬化性アクリル系熱伝導組成物中の含有量は、一次酸化防止剤の適正な添加効果を実現し且つ硬化が阻害されないようにする観点から、（メタ）アクリル酸エステルモノマー１００質量部に対し、０．５〜４．０質量部、好ましくは１．０〜３．０質量部である。
【００２８】
（二次酸化防止剤）
二次酸化防止剤は、ヒドロオキサイドラジカルを分解して樹脂の酸化劣化を防止するためのものであり、従来公知の二次酸化防止剤を適用することができ、好ましくはリン系酸化防止剤を使用することができる。リン系酸化防止剤としては、トリスノニルフェニルホスファイト、トリス（２，４−ジ−ｔｅｒｔ−ブチルフェニル）ホスファイト、トリス〔２−ｔｅｒｔ−ブチル−４−（３−ｔｅｒｔ−ブチル−４−ヒドロキシ−５−メチルフェニルチオ）−５−メチルフェニル〕ホスファイト、トリデシルホスファイト、オクチルジフェニルホスファイト、ジ（デシル）モノフェニルホスファイト、ジ（トリデシル）ペンタエリスリトールジホスファイト、ジステアリルペンタエリスリトールジホスファイト、ジ (ノニルフェニル)ペンタエリスリトールジホスファイト、ビス（２，４−ジ−ｔｅｒｔ−ブチルフェニル）ペンタエリスリトールジホスファイト、ビス（２，６−ジ−ｔｅｒｔ−ブチル−４−メチルフェニル）ペンタエリスリトールジホスファイト、ビス（２，４，６−トリ−ｔｅｒｔ−ブチルフェニル）ペンタエリスリトールジホスファイト、テトラ（トリデシル）イソプロピリデンジフェノールジホスファイト、テトラ（トリデシル）−４，４’−ｎ−ブチリデンビス（２−ｔｅｒｔ−ブチル−５−メチルフェノール）ジホスファイト、ヘキサ（トリデシル）−１，１，３−トリス（２−メチル−４−ヒドロキシ−５−ｔｅｒｔ−ブチルフェニル）ブタントリホスファイト、テトラキス（２，４−ジ−ｔｅｒｔ−ブチルフェニル）ビフェニレンジホスホナイト、９，１０−ジハイドロ−９−オキサ−１０−ホスファフェナンスレン−１０−オキサイド、２，２′−メチレンビス（４−メチル−６−ｔｅｒｔ−ブチルフェニル）−２−エチルヘキシルホスファイト、４−［３−［（２，４，８，１０−テトラ−ｔｅｒｔ−ブチルジベンゾ［ｄ，ｆ］［１，３，２］ジオキサホスフェピン）‐６‐イルオキシ］プロピル］−２−メチル−６−ｔｅｒｔ−ブチルフェノール等を挙げることができる。中でも、４−［３−［（２，４，８，１０−テトラ−ｔｅｒｔ−ブチルジベンゾ［ｄ，ｆ］［１，３，２］ジオキサホスフェピン）‐６‐イルオキシ］プロピル］−２−メチル−６−ｔｅｒｔ−ブチルフェノールを好ましく挙げることができる。
【００２９】
二次酸化防止剤の光硬化性アクリル系熱伝導組成物中の含有量は、二次酸化防止剤の適正な添加効果を実現し且つ硬化が阻害されないようにする観点から、（メタ）アクリル酸エステルモノマー１００質量部に対し、０．５〜８．０質量部、好ましくは０．８〜４．０質量部である。
【００３０】
一次酸化防止剤１００質量部に対する二次酸化防止剤の配合量は、二次酸化防止剤の適正な添加効果を実現し且つ硬化阻害が生じないようにする観点から、好ましくは５０〜２７０質量部、より好ましくは８０〜１３０質量部である。
【００３１】
（光ラジカル重合開始剤）
光ラジカル重合開始剤としては、従来公知の光ラジカル重合開始剤を適用することができる。例えば、アセトフェノン系光重合開始剤として、２−ヒドロキシ−２−シクロへキシルアセトフェノン（Ｉｒｇａｃｕｒｅ１８４、ＢＡＳＦジャパン（株））、α−ヒドロキシ−α，α′−ジメチルアセトフェノン（Ｄａｒｏｃｕｒｅ１１７３、ＢＡＳＦジャパン（株））、２，２−ジメトキシ−２−フェニルアセトフェノン（Ｉｒｇａｃｕｒｅ６５１、ＢＡＳＦジャパン（株））、４−（２−ヒドロキシエトキシ）フェニル（２−ヒドロキシ−２−プロピル）ケトン（Ｄａｒｏｃｕｒｅ２９５９、ＢＡＳＦジャパン（株））、２−ヒドロキシ−１−｛４−［２−ヒドロキシ−２−メチル−プロピオニル］−ベンジル｝フェニル｝−２−メチル−プロパン−１−オン（Ｉｒｇａｃｕｒｅ１２７、ＢＡＳＦジャパン（株））等が挙げられる。ベンジルケタール系光重合開始剤として、ベンゾフェノン、フルオレノン、ジベンゾスベロン、４−アミノベンゾフェノン、４，４′−ジアミノベンゾフェノン、４−ヒドロキシベンゾフェノン、４−クロロベンゾフェノン、４，４′−ジクロロベンゾフェノン等が挙げられる。リン系光重合開始剤として、ビス（２，４，６−トリメチルベンゾイル）−フェニルフォスフィンオキサイド（Ｉｒｇａｃｕｒｅ８１９、ＢＡＳＦジャパン（株））、（２，４，６−トリメチルベンゾイル−ジフェニルフォスフィンオキサイド（ＤａｒｏｃｕｒｅＴＰＯ、チバジャパン社製）等が挙げられる。中でも、円滑な光硬化を実現する点から、ビス（２，４，６−トリメチルベンゾイル）−フェニルフォスフィンオキサイド又はα−ヒドロキシ−α，α′−ジメチルアセトフェノンを挙げることができる。
【００３２】
光ラジカル重合開始剤の光硬化性アクリル系熱伝導組成物中の含有量は、適正な硬化物性を得る観点から、（メタ）アクリル酸エステルモノマー１００質量部に対し、０．５〜７．０質量部、好ましくは１．０〜３．０質量部である。
【００３３】
（熱伝導性フィラ）
熱伝導性フィラとしては、球状、扁平状、繊維状の従来公知の熱伝導性フィラを使用することができる。形状や大きさの異なるものを２種以上併用してもよい。
【００３４】
熱伝導性フィラの大きさとしては、球状もしくは扁平状の場合、平均粒子径が好ましくは０．１〜１００μｍ、より好ましくは１〜８０μｍであり、繊維状の場合、平均長が好ましくは１μｍ〜６ｍｍ、より好ましくは５〜９００μｍである。
【００３５】
熱伝導性フィラの具体例としては、アルミナ、窒化アルミニウム、シリカ、酸化亜鉛、酸化マグネシウム、水酸化アルミニウム、水酸化マグネシウム等の絶縁性金属酸化物フィラ、シリコン、ＳｉＣ等の半導体フィラ、銅、銀、アルミニウムなどの金属フィラ、フェライト、センダスト、アモルファス金属等の磁性フィラ、ガラス繊維、炭素繊維などの繊維フィラ等を挙げることができる。中でも、良好な難燃性と絶縁性とを実現する点から、水酸化アルミニウム、アルミナ、酸化マグネシウムを好ましく使用することができる。
【００３６】
熱伝導性フィラの光硬化性アクリル系熱伝導組成物中の含有量は、少なすぎると熱抵抗を十分に低減することができず、多すぎると樹脂成分量が相対的に減少し、十分に混合することが困難となるので、（メタ）アクリル酸エステルモノマー１００質量部に対し、好ましくは３００〜２０００質量部、より好ましくは６５０〜１４００質量部である。
【００３７】
本発明の光硬化性アクリル系熱伝導組成物は、熱伝導性シートに柔軟性を付与するためにアクリル系樹脂用に使用されている公知の可塑剤を含有することができる。例えば、フタル酸エステル系可塑剤、脂肪族二塩基酸エステル系可塑剤、ヒマシ油系脂肪酸エステル系可塑剤、ポリエステル系可塑剤、トリメット酸系可塑剤、ピロメット酸エステル系可塑剤、リン酸エステル系可塑剤等を含有することができる。これらの可塑剤の光硬化性アクリル系熱伝導組成物中の含有量は、適正な可塑剤の添加効果を得るために、（メタ）アクリル酸エステルモノマー１００質量部に対し、好ましくは２０〜２２０質量部、より好ましくは５０〜２００質量部である。
【００３８】
光硬化性アクリル系熱伝導組成物は、更に必要に応じてシランカップリング剤、シリカ、マイカなどの充填剤、顔料、帯電防止剤、酸化防止剤、防錆剤、分散剤、沈降抑制剤、難燃剤等を含有することができる。
【００３９】
（光硬化性アクリル系熱伝導組成物の調製）
光硬化性アクリル系熱伝導組成物は、それぞれ所定の配合量で、（メタ）アクリル酸エステルモノマーと、熱伝導性フィラと、光ラジカル重合開始剤と、一次酸化防止剤と、二次酸化防止剤と、更に熱劣化防止剤と、必要により配合されるその他の添加剤とを、常法により、例えば衛星式撹拌装置（（株）シンキー）により均一に混合することにより調製することができる。
【００４０】
＜アクリル系熱伝導性シート及びその製造＞
本発明の光硬化性アクリル系熱伝導組成物は、シート状光硬化物とすることによりアクリル系熱伝導性シートとして使用できる。即ち、熱伝導性フィラを含有する光硬化性アクリル系熱伝導組成物を、シート状に成形し、紫外線を照射して光重合させることによりアクリル系熱伝導性シートを製造することができる。具体的には、まず、以上説明した熱伝導性フィラを含有する光硬化性アクリル系熱伝導組成物を、カレンダー法等の常法により、通常５００〜２０００μｍ厚のシート状に成形する。このシートに対し、紫外線ランプから、３００〜４００ｎｍに最大強度を持つ紫外線を、１ｍＷ／ｃｍ２の照射強度で、シートの両面それぞれに同時に５分間照射して光重合硬化させることによりアクリル系熱伝導性シートを製造することができる。
【００４１】
なお、本発明において、アクリル系熱伝導性シートの“熱伝導性”の度合いは、好ましくは１〜５Ｗ・ｍ−１・Ｋ−１、より好ましくは１〜３Ｗ・ｍ−１・Ｋ−１である。
【実施例】
【００４２】
以下、本発明を実施例により具体的に説明する。
実施例１〜２、比較例１〜５
表１の配合の成分を、衛星式撹拌装置（（株）シンキー）を用いて均一に混合することにより光硬化性アクリル系熱導電組成物を調製した。次に、この光硬化性アクリル系導電組成物を、バーコーターより１０００μｍ厚のシートに成型した。このシートに対し、３００〜４００ｎｍの波長に最大強度を持つ紫外線ランプから、１ｍＷ／ｃｍ２の照射強度で、シートの両面それぞれに同時に５分間照射して光重合硬化させることによりアクリル系熱伝導性シートを製造した。
【００４３】
＜圧縮維持率の測定＞
得られたアクリル系熱伝導性シートの柔軟性が、熱と酸素とによる熱劣化により失われる程度を、１２５℃又は１５０℃、１００時間のエージング処理後の圧縮維持率を測定することにより評価した。併せて、エージング処理後の着色の度合いを目視観察した。得られた結果を表１に示す。
【００４４】
なお、圧縮維持率（％）を測定する前提として、エージング前の圧縮率（初期圧縮率）を測定した。具体的には、各実施例及び各比較例で作成された熱伝導性シートを、所定の大きさ（１３．０ｍｍ×９．５ｍｍ×１０００μｍ（厚））にカットし、９８．１３５ｋＰａの荷重をかけ、安定した後の厚み（初期圧縮厚[μｍ]）を測定し、以下の式（１）に従って初期圧縮率（％）を求めた。また、圧縮維持率（％）は、エージング後の圧縮率をエージング前の圧縮率（初期圧縮率）と同様に測定し、以下の式（２）に従って求めた。
【００４５】
【数１】
2014227460.tif 000003
【００４６】
【数２】
2014227460.tif 000004
【００４７】
１２０℃エージング後並びに１５０℃エージング後の圧縮維持率は、実用上、６５％以上であることが望まれる。また、エージング後に着色しないことが望ましい。
【００４８】
【表１】
2014227460.tif 000005
【００４９】
表１から分かるように、実施例１及び２で得られたアクリル系熱伝導性シートは、１２５℃及び１５０℃のそれぞれの温度での１００時間エージング後において、圧縮維持率が６５％を超えていた。エージング後の着色も観察されなかった。
【００５０】
それに対し、比較例１で得られた熱伝導性シートの場合、一次酸化防止剤を使用しているものの、二次酸化防止剤と熱劣化防止剤とを使用していないため、１５０℃、１００時間エージング後において、圧縮維持率が６５％を下回ってしまった。しかも着色が観察された。
【００５１】
比較例２で得られたアクリル系熱伝導性シートの場合、二次酸化防止剤を使用しているものの、一次酸化防止剤と熱劣化防止剤とを使用していないため、１５０℃、１００時間エージング後において、圧縮維持率が６５％を下回ってしまった。しかも着色が観察された。
【００５２】
比較例３で得られたアクリル系熱伝導性シートの場合、熱劣化防止剤を使用しているものの、一次酸化防止剤と二次酸化防止剤とを使用していないため、１５０℃、１００時間エージング後において、圧縮維持率が６５％を大きく下回ってしまった。しかも着色が観察された。
【００５３】
比較例４で得られたアクリル系熱伝導性シートの場合、一次酸化防止剤と二次酸化防止剤とを使用しているものの、熱劣化防止剤を使用していないため、１５０℃、１００時間エージング後において、圧縮維持率が６５％を下回ってしまった。しかも着色が観察された。
【００５４】
比較例５で得られたアクリル系熱伝導性シートの場合、一次酸化防止剤と二次酸化防止剤と熱劣化防止剤とを使用しているものの、熱劣化防止剤の含有量が過剰であったため、そもそも光重合が十分進まず、硬化が不十分であった。また、１５０℃、１００時間エージング後において、圧縮維持率が６５％を大きく下回ってしまった。しかも着色が観察された。
【産業上の利用可能性】
【００５５】
アクリル系熱伝導性シート用に適した本発明の光硬化性アクリル系熱伝導組成物は、（メタ）アクリル酸エステルモノマーと、熱伝導性フィラと、光ラジカル重合開始剤と、一次酸化防止剤と、二次酸化防止剤と、更にポリマーラジカル捕捉性の熱劣化防止剤とを、特定割合で含有する。このため、紫外線の照射による光重合反応が大きく阻害されことはなく、しかも、光重合後のアクリル系熱伝導性シート中には熱劣化防止作用が保持されている熱劣化防止剤が含有されている。よって、本発明の光硬化性アクリル系熱伝導組成物は、酸化劣化にも熱劣化にも耐性を有するアクリル系熱伝導性シートの製造に有用である。